(57)【特許請求の範囲】
【請求項１】
透明ガラス基板の片面に透明導電膜を形成したタッチパネルの基板用ガラスにおいて、厚みが０．２〜３ｍｍの透明ガラス基板表裏面に、該基板側から第１層目として、該基板より屈折率の高い、屈折率ｎ１が２．０５〜２．２５、膜厚ｄ１が９０〜１２０ｎｍの透明酸化物膜、次いでその上の第２層目として、該基板より屈折率の低い、屈折率ｎ２が１．４３〜１．４８、膜厚ｄ２が３０〜６０ｎｍの透明酸化物膜をゾルゲル法に積層し、更にその膜付基板の片面上に、ＩＴＯ膜を、膜厚ｄ３が１０〜２５ｎｍの範囲で膜形成し、透過光の主波長が  ４８０〜５６０ｎｍで、透過色が青色ないし緑色を呈し、膜相互の光干渉作用により可視光線反射率を６％オーダーまたはそれ以下に低減したことを特徴とするタッチパネルの基板用低反射ガラス。
【請求項２】
透明ガラス基板の片面に透明導電膜を形成したタッチパネルの基板用ガラスにおいて、厚みが０．２〜３ｍｍの透明ガラス基板表裏面に、該基板側から第１層目として、該基板より屈折率の高い、屈折率ｎ１が１．７５〜１．８５、膜厚ｄ１が３０〜８０ｎｍの透明酸化物膜、次いでその上の第２層目として、該基板より屈折率の低い、屈折率ｎ２が１．４３〜１．４８、膜厚ｄ２が６０〜１００ｎｍの透明酸化物膜をゾルゲル法により積層し、更にその膜付基板の片面上に、ＩＴＯ膜を、膜厚ｄ３が１０〜２５ｎｍの範囲で膜形成し、透過光の主波長が  ５７０ｎｍ前後で、透過色が稍黄色系を呈し、膜相互の光干渉作用により可視光線反射率を６％オーダーまたはそれ以下に低減したことを特徴とするタッチパネルの基板用低反射ガラス。
【発明の詳細な説明】
【０００１】
【発明の属する技術分野】
本発明は、各種表示装置等に配置される抵抗膜式タッチパネル、すなわち後述するように、可撓性を有する透明表層板の裏面に導電膜を形成し、その下の透明基板の上面に導電膜パターンを形成し、表層板の適所を押圧することにより、前記両板の導電膜が接触して導通、入力する方式のタッチパネルにかかり、前記透明ガラス基板上に透明導電膜を施した該基板の光反射率を低減し、透視性を良好にした、タッチパネルの基板用低反射ガラスに関する。
【０００２】
【従来技術および解決すべき課題】
表示装置等において、ガラス基板表面に低反射膜を形成したり、微細凹凸を施すノングレア加工をすることにより、グレアー感（ギラツキ感）を抑え、透視性を良好とすることは公知である。
【０００３】
タッチパネルに関しては、特開平７−20993 号に、タッチパネルを構成する上下パネルに被着した抵抗シート（透明導電膜）表面に微細凹凸を設けるノングレア加工をすることにより、干渉縞（ニュートンリング）の発生を防止し、透視性を良好にすることが開示されている。
【０００４】
特開平５−127882号には、タッチパネルにおける可動基板の表面に、１／４λ位相差板、偏光板、ノングレア処理フィルムを積層することにより、表面反射を小さくし、防眩性や、画像コントラスト等を高めることが開示されている。
【０００５】
特開平６−124159号には、タッチパネル（タッチキー）における透明基板のITO 膜上に、ごく薄い ITO層と、ごく薄いSiOx層との交互層を形成することにより、光透過率を高めることが開示されている。
【０００６】
本発明は、それら公知例とは構成を異にし、容易かつ効率的な手段で、特定屈折率、膜厚の透明酸化物からなる複層膜を形成し、光反射を低減し、グレアー感を解消し、透視性を増大したタッチパネルの基板用低反射ガラスを提供するものである。
【０００７】
【課題を解決するための手段】
本発明は、透明ガラス基板の片面に透明導電膜を形成したタッチパネルの基板用ガラスにおいて、厚みが０．２〜３ｍｍの透明ガラス基板表裏面に、該基板側から第１層目として、該基板より屈折率の高い、屈折率ｎ１が２．０５〜２．２５、膜厚ｄ１が９０〜１２０ｎｍの透明酸化物膜、次いでその上の第２層目として、該基板より屈折率の低い、屈折率ｎ２が１．４３〜１．４８、膜厚ｄ２が３０〜６０ｎｍの透明酸化物膜をゾルゲル法に積層し、更にその膜付基板の片面上に、ＩＴＯ膜を、膜厚ｄ３が１０〜２５ｎｍの範囲で膜形成し、透過光の主波長が  ４８０〜５６０ｎｍで、透過色が青色ないし緑色を呈し、膜相互の光干渉作用により可視光線反射率を６％オーダーまたはそれ以下に低減したものである。
【００１０】
本発明の別の態様としては、透明ガラス基板の片面に透明導電膜を形成したタッチパネルの基板用ガラスにおいて、厚みが０．２〜３ｍｍの透明ガラス基板表裏面に、該基板側から第１層目として、該基板より屈折率の高い、屈折率ｎ１が１．７５〜１．８５、膜厚ｄ１が３０〜８０ｎｍの透明酸化物膜、次いでその上の第２層目として、該基板より屈折率の低い、屈折率ｎ２が１．４３〜１．４８、膜厚ｄ２が６０〜１００ｎｍの透明酸化物膜をゾルゲル法により積層し、更にその膜付基板の片面上に、ＩＴＯ膜を、膜厚ｄ３が１０〜２５ｎｍの範囲で膜形成し、透過光の主波長が  ５７０ｎｍ前後で、透過色が稍黄色系を呈し、膜相互の光干渉作用により可視光線反射率を６％オーダーまたはそれ以下に低減したことを特徴とする。
【００１３】
【発明の実施の形態】
図４は表示装置における一般的な抵抗膜式タッチパネルの概略部分構造を示したものであり、液晶表示装置等の本体１の画像表示側には、ITO 等の透明導電膜パターン２を形成した基板用ガラス３と、スペーサー４を介し、ITO 等の透明導電膜５を形成した薄板ガラス、樹脂等の可撓性の透明表層板６からなり、上方から指やタッチペン等７で透明表層板６を押圧して撓ませることにより、該表層板６の透明導電膜５と、前記基板用ガラス３の透明導電膜パターン２が接して入力されるものである。
【００１４】
ところで、通常タッチパネルの基板用ガラスに常用される透明クリアーなフロート板ガラス（主としてソーダ石灰系ガラス：屈折率 1.5〜 1.6程度）においては、ガラス厚み1mm 前後において、可視光線透過率91％オーダー、可視光線反射率 8％オーダーである。なお、該基板用ガラスとしては、上記ソーダ石灰系ガラスをはじめ、アルミノ珪酸系ガラス、硼珪酸系ガラス等も採用されるが、それらの屈折率は殆ど 1.5〜1.6 の範囲であり、厚みは 0.2mm弱〜３mm程度のものが採用される。
【００１５】
基板用ガラスに施す透明導電膜としては、ネサ（SnO2）膜を採用するケースもあるが、パターニングの容易さ、導電性、透明、透視性等の観点からITO 膜（屈折率1.95前後）が多く使用され、その厚みは、タッチパネルとして好適な膜抵抗値、透視性等を勘案すると、ほぼ10〜25nmとなる。
【００１６】
図２に示すように、前記厚み1.1mm のフロート板ガラスをタッチパネルの基板用ガラス３として、その片面に透明導電膜、１例としてITO 膜２（屈折率n3＝1.95、膜厚d3＝10〜25nm）を成膜した場合は、 ITO膜面側（図示矢印８側：以下の例においても同様である）において可視光線透過率が90％以下、また、可視光線反射率も８％を越える等、視認性が劣り、グレアー感が強く、基板用ガラスとしては適当とはいえない。
【００１７】
また、図３に示すように、同様の厚み1.1mm のフロート板ガラスをタッチパネルの基板用ガラス３として、その両面に１層の低反射用膜９を形成したうえで、片面にITO 膜２（屈折率n3＝1.95、膜厚d3＝10〜25nm）を成膜した場合は、 ITO膜や低反射用膜の表裏面における多重反射において、各反射波の干渉による打消し合いを考慮して、低反射膜２の屈折率を1.45程度、膜厚を70nm程度としたケースにおいても、 ITO膜面側において可視光線透過率が90％を若干上回る程度であり、また、可視光線反射率も８％を越える等、やはり視認性が劣り、グレアー感が強く、基板用ガラスとしては適当とはいえない。
【００１８】
これに対し、図１に示すように、同様の厚み1.1mm のフロート板ガラスを基板用ガラス３として、その両面に、第１層目として、該基板３より高い透明酸化物膜９、次いでその上の第２層目として、該基板より低い透明酸化物膜10を積層し、更にその膜付基板の片面上に ITO膜２を形成し、膜相互の光干渉作用を考慮して適宜厚みとしたことにより、可視光線反射率を６％オーダーまたはそれ以下に低減することができる。
【００１９】
すなわち、一の態様として、第１層目の膜９として、屈折率n1が2.05〜2.25、膜厚d1が90〜 120nmの透明酸化物膜、第２層目の膜10として、屈折率n2が1.43〜1.48、膜厚d2が30〜60nmの透明酸化物膜を成膜し、更にその片面上に、 ITO膜２（屈折率n3＝1.95）を、膜厚d3を約10〜25nmの範囲で膜形成すれば、可視光線透過率が92〜94％程度、可視光線反射率が5〜6.5％程度であり、透過光の主波長が 480〜 560nmで、透過色が薄青色ないし緑色を呈し、視感的にも疲労感が薄く、良好であり、低反射ガラスとして好適である。
【００２０】
なお前記第１層目の膜９の材質としては、TiO2（屈折率2.15）を採用し、あるいはTiO2またはTa2O5 （屈折率2.3〜2.5）に、SiO2（屈折率1.45）、ZrO2（屈折率1.90）、SnO2（屈折率1.85）、Al2O3 （屈折率1.65）のうちの１種以上を混合したものを適宜採用するものである。
【００２１】
また前記第２層目の膜10の材質としては、SiO2を採用し、あるいはSiO2に、TiO2、Ta2O5 、ZrO2、SnO2、Al2O3 のうちの１種以上を混合したものを適宜採用するものである。
【００２２】
また、別の態様として、第１層目の膜９として、屈折率n1が1.75〜1.85、膜厚d1が30〜80nmの透明酸化物膜、第２層目の膜10として、屈折率n2が1.43〜1.48、膜厚d2が60〜 100nmの透明酸化物膜を成膜し、更にその片面上に、 ITO膜５（屈折率n3＝1.95）を、膜厚d3を約10〜25nmの範囲で膜形成すれば、可視光線透過率が93〜95％程度、可視光線反射率が４〜６％程度であり、透過光の主波長が 570nm前後で、透過色が稍黄色系を呈し、グレアー感も抑えられて良好であり、低反射ガラスとして適用できる。
【００２３】
前記両態様において、第１層、第２層の膜を形成するための手段としては、塗布液を調整したうえで、これを基板に塗布し、加熱、成膜するスプレー法、ディッピング法、フローコート法、ローラーコート法、スピンコート法等、あるいは、有機金属化合物蒸気を調整しこれを基板に吹付けるとともに分解、成膜する各種化学的気相成長（CVD ）法、金属（酸化物）ターゲットを準備し、これを基板に蒸着させる各種物理的蒸着 (PVD ）法等、各種手段が採用できるが、基板両面に、同一膜厚のものを同時に効率よく成膜できるディッピング法が好適であり、塗布液としては金属アルコキシド、金属βジケトナートなどの有機金属化合物や金属塩化物、金属硝酸塩を出発原料とし、これを金属酸化物ゾル溶液としたものを用い、加熱、成膜する、いわゆるゾルゲル法によるところの塗布液を採用するのがよい。
【００２４】
ITO 膜を形成する手段としては、上記各種方法が採用できるが、CVD 法や、PVD 法が多く採用され、特にインジウム塩、錫塩の溶液を超音波振動によってエアロゾル化し、加熱基板表面に前記塩のエアロゾルを接触させ、熱分解により酸化物膜（ITO)を形成するパイロゾルと称する方法が賞用される。
【００２５】
なお、上記各膜の屈折率、厚みは相互に親密な相関性があるもので、いずれかの膜の屈折率、厚みが上記範囲を外れると、上記可視光線透過率、可視光線反射率、主波長範囲を得ることはできない。
【００２６】
【実施例１：一態様について】
〔実施例１−１〕
タッチパネルの基板用ガラスとして、サイズ 300mm×400mm、厚み 1.1mmのフロート法製板によるところのソーダ石灰系ガラス（屈折率 1.52)を準備し、その両面をセリアで研磨し、水濯ぎし、さらにイソプロピルアルコールを浸した布で払拭した。これを温度25℃、湿度50％に保ったクリーンルーム内において、ゾルゲル−ディッピング法により低反射用第１層、第２層の膜を形成し、CVD 法によりITO 膜を形成した。
【００２７】
第１層用の膜形成原料として、イソプロピルチタナートをイソプロピルアルコールで希釈した溶液に、微量の酸触媒と水を加えて撹拌し、さらにこの溶液を、酸化物換算の溶質濃度が約0.45wt％になるようにイソプロピルアルコールを加えて調製し、チタニアのゾル溶液を得た。この溶液の粘度は約3.0mPa・s であった。
【００２８】
この溶液を入れた槽内に前記ガラス基板を浸漬し、速度約 4.5mm／s で引上げて焼成後の厚みが所望厚みになるようにして、ガラス基板両面に塗布液を膜付けした。更にこれを 270℃で15分間加熱して、チタニアゲル膜を形成した。
【００２９】
第２層用の膜形成原料として、テトラエトキシシランをイソプロピルアルコールで希釈した溶液に微量の酸触媒と水を加えて撹拌し、さらに溶質濃度約0.30wt％になるようにイソプロピルアルコールを加えて調製しシリカのゾル溶液を得た。この溶液の粘度は約 2.8mPa・s であった。
【００３０】
この溶液を入れた槽内に、前記第１層膜形成ガラス基板を浸漬し、約 1.2mm／s の速度で引上げて焼成後の膜厚が所望厚みになるようにして、第１層膜付ガラス基板両面に塗布液を膜付けした後、約 270℃で15分間加熱してチタニアゲル膜上にシリカゲル膜を形成した。
【００３１】
さらに該ガラス基板を 470℃で30分加熱焼成して、ガラスの両面に第１層のチタニア膜、第２層のシリカ膜からなる低反射膜を完成した。
この２層膜付けガラス基板の片面上に、インジウム塩、錫塩をエアロゾル化したものを導き、熱分解させ、いわゆるCVD −パイロゾル法によるITO 膜を形成し、タッチパネルの基板用低反射ガラスを完成した。
【００３２】
なお該低反射ガラスは、第１層膜として屈折率n1が2.15、膜厚d1が 104nmのTiO2膜、第２層膜として屈折率n2が1.45、膜厚d2が42nmのSiO2膜、更に片面の透明導電膜膜として屈折率n3が1.95、膜厚d3が19nmのITO 膜からなる。
【００３３】
該タッチパネルの基板用低反射ガラスは、垂直入射での可視光線透過率93.8％、可視光線反射率 5.6％であり、単にガラス板に直接19nmのITO 膜を成膜した場合に比べ可視光線反射率を約５％低減でき、また可視光線透過率も約５％向上でき、視認性がよくグレアー感が抑えられたものであった。
【００３４】
また透過色調が薄青緑色（透過光の主波長が 546nm）で、視感上疲労感、違和感がなく、タッチパネルの基板用低反射ガラスとして好適であった。
【００３５】
〔実施例１−２〕
実施例１−１同様のガラス基板を準備した。
第１層の膜形成原料としてタンタルエトキシドと、シリコンエトキシドを溶質濃度（酸化物換算のモル比）で85：15  に混合し、イソプロピルアルコールで希釈し、酸触媒、水等を加えた溶液に、更にイソプロピルアルコールを加えて溶質濃度を0.40wt％に調製し酸化タンタル、シリカのゾル溶液を得た。この溶液の粘度は約2.8mPa・s であった。
【００３６】
この溶液の入った槽内に前記ガラス基板を浸漬し、約 4.6mm／s の速度で引上げた後、約 300℃で10分間加熱し、ガラス両面に第１層目の酸化タンタル−シリカ複合ゲル膜を形成した。
【００３７】
次に実施例１−１の２層目に使用したのと同様のシリカゾル溶液中に前記１層を膜付けしたガラス基板を浸漬し、約 1.3mm／s の速度で引上げた後、約 300℃で10分間加熱して酸化タンタル−シリカ複合ゲル膜上にシリカゲル膜を形成した。
【００３８】
更に該ガラス基板を 470℃で30分加熱焼成して、ガラスの両面に第１層の酸化タンタル（85wt％）・シリカ（15wt％）複合膜、第２層のシリカ膜からなる低反射膜を完成した。
【００３９】
この２層膜付けガラス基板の片面上に、実施例１−１同様に CVD法によるITO 膜を形成し、タッチパネルの基板用低反射ガラスを完成した。
なお該低反射ガラスは、第１層膜として屈折率n1が2.15、膜厚d1が 100nmのTa2O5 ・SiO2膜、第２層膜として屈折率n2が1.45、膜厚d2が48nmのSiO2膜、更に片面の透明導電膜として屈折率n3が1.95、膜厚d3が16nmのITO 膜からなる。
【００４０】
該タッチパネルの基板用低反射ガラスは、垂直入射での可視光線透過率 94.3％、可視光線反射率 5.1％であり、単にガラス板に直接16nmのITO 膜を成膜した場合に比べ可視光線反射率を約５％低減でき、また可視光線透過率も約５％向上でき、視認性がよくグレアー感が抑えられたものであった。
また透過色調が緑色（透過光の主波長が 515nm）で、視感上疲労感、違和感がなく、タッチパネルの基板用低反射ガラスとして好適であった。
【００４１】
〔実施例１−３〕
実施例１−１で調整した１層目チタニアゾル液に、実施例１−１同様のガラス基板を浸漬し、速度約 4.6mm／s で引上げてガラス基板両面に塗布液を膜付けした。更にこれを 270℃で15分間加熱して、チタニアゲル膜を形成した。
【００４２】
アルミニウム sec-ブトキサイドをイソプロピルアルコールで希釈し、酸触媒、水を加えて調整し、一方、同様にシリコンエトキシドをイソプロピルアルコールで希釈して酸触媒、水を加えて調整した。このアルミニウムゾル溶液とシリカゾル溶液を溶質濃度比（酸化物換算のモル比）で15：85に混合し、更にイソプロピルアルコールを加えて溶質濃度を0.30wt％に調製してアルミナ・シリカのゾル溶液を得た。この溶液の粘度は約2.5mPa・s であり、これを第２層の膜形成原料とした。
【００４３】
この溶液中に前記１層を膜付けしたガラス基板を浸漬し、約 1.5mm／s の速度で引上げた後、約 270℃で15分間加熱して、チタニアゲル膜上にアルミナ・シリカゲル膜を形成した。
【００４４】
更に該ガラス基板を 470℃で30分加熱焼成して、ガラスの両面に第１層のチタニア膜、第２層のアルミナ・シリカ複合膜からなる低反射膜を完成した。
この２層膜付けガラス基板の片面上に、実施例１−１同様に CVD法によるITO 膜を形成し、タッチパネルの基板用低反射ガラスを完成した。
【００４５】
なお該低反射ガラスは、第１層膜として屈折率n1が2.15、膜厚d1が 105nmのTiO2膜、第２層膜として屈折率n2が1.47、膜厚d2が45nmの Al2O3・SiO2膜、更に片面の透明導電膜として屈折率n3が1.95、膜厚d3が16nmのITO 膜からなる。
【００４６】
該タッチパネルの基板用低反射ガラスは、垂直入射での可視光線透過率94.2％、可視光線反射率 5.2％であり、単にガラス板に直接16nmのITO 膜を成膜した場合に比べ可視光線反射率を 約５％低減でき、また可視光線透過率も 約５％向上でき、視認性がよくグレアー感が抑えられたものであった。
【００４７】
また透過色調もわずかに黄色をおびているものの緑色であり（透過光の主波長が 557nm）、視感上疲労感、違和感がなく、タッチパネルの基板用低反射ガラスとして好適であった。
【００４８】
〔比較例１−１〕
実施例１−１同様のガラス基板に、低反射用積層膜を形成することなく、直接基板片面に実施例１−１同様の CVD法により ITO膜を19nm厚で成膜し、タッチパネルの基板用ガラスを形成した。
【００４９】
このガラスの垂直入射での可視光線反射率は 10.7％、可視光線透過率は 88.7％であった。これをタッチパネルとして表示装置に組込んだところ、周囲の背景が反射映像として写し出され、またグレアー感があってきわめて画面が見辛く、違和感、疲労感をもよおすものであり、タッチパネル用としては不適当であった。
【００５０】
〔比較例１−２〕
実施例１−１同様のガラス基板を、実施例１−１同様の第１層用のチタニアゾル溶液に浸漬し、 6.0mm／s の速度で引上げ、更に 270℃で15分加熱して第１層のチタニアゲル膜を形成した。次いでそれを、実施例１−１同様の第２層用のシリカゾル溶液に浸漬し、 4.0mm／s の速度で引上げ、更に 270℃で15分間加熱して第２層用のチタニアゲル膜を形成し、その後 470℃で30分加熱焼成して、ガラスの両面に第１層のチタニア膜、第２層のシリカ膜からなる２層膜を完成した。
【００５１】
この２層膜付けガラス基板の片面上に、実施例１−１同様にCVD 法によるITO 膜を形成し、タッチパネルの基板用ガラスを完成した。
なお該ガラスは、第１層膜として屈折率n1が2.15、膜厚d1が  130nmのTiO2膜、第２層膜として屈折率n2が1.45、膜厚d2が  70nmのSiO2膜、更に片面の透明導電膜として屈折率n3が1.95、膜厚d3が19nmのITO 膜からなる。
【００５２】
該タッチパネルの基板用ガラスは、垂直入射での可視光線透過率91.7％、可視光線反射率 7.4％であり、実施例に比べ透過率が低い一方反射率が高く、また、透過色は黄色（主波長は 587nm）で違和感があり、タッチパネル用としては適当ではない。
【００５３】
〔比較例１−３〕
実施例１−１同様のガラス基板を、実施例１−１同様の第１層用のチタニアゾル溶液に浸漬し、 3.0mm／s の速度で引上げ、更に 270℃で15分加熱して第１層のチタニアゲル膜を形成した。次いでそれを、実施例１−１同様の第２層用のシリカゾル溶液に浸漬し、 0.6mm／s の速度で引上げ、更に 270℃で15分間加熱して第２層用のシリカゲル膜を形成し、その後 470℃で30分加熱して、ガラスの両面に第１層のチタニア膜、第２層のシリカ膜からなる２層膜を完成した。
【００５４】
この２層膜付けガラス基板の片面上に、実施例１−１同様にCVD 法によるITO 膜を形成し、タッチパネルの基板用ガラスを完成した。
なお該ガラスは、第１層膜として屈折率n1が2.15、膜厚d1が  80nmのTiO2膜、第２層膜として屈折率n2が1.45、膜厚d2が25nmのSiO2膜、更に片面の透明導電膜として屈折率n3が1.95、膜厚d3が19nmのITO 膜からなる。
【００５５】
該タッチパネルの基板用ガラスは、透過色は青緑色（主波長は 481nm）で色調上の違和感がないが、垂直入射での可視光線透過率78.2％、可視光線反射率21％であり、実施例に比べ透過率が極端に低い一方反射率がきわめて高く、タッチパネル用としては適当ではない。
【００５６】
〔比較例１−４〕
実施例１−１同様のガラス基板を準備した。
第１層用の膜形成原料として、イソプロピルチタナートとエチルシリケートを、酸化物換算のモル比で50：50で混合し、イソプロピルアルコール溶媒下溶質濃度が0.42wt％になるように調製し、チタニア−シリカ複合ゾル溶液を得た。
【００５７】
この溶液の入った槽に前記ガラス基板を浸漬し、約 3.9mm／s の速度で引上げた後、約 270℃で15分間加熱し、ガラス両面に第１層目のチタニア−シリカ複合ゲル膜を形成した。
【００５８】
第２層用の膜形成原料としての、実施例１−１同様のシリカゾル溶液（但し溶質濃度0.40wt％）を調製し、該溶液の入った槽内に、前記第１層膜形成ガラス基板を浸漬し、約 3.9mm／s の速度で引上げた後、約 270℃で15分間加熱してチタニア−シリカ複合ゲル膜上にシリカゲル膜を形成した。
【００５９】
更に該ガラス基板を 470℃で30分加熱して、ガラスの両面に第１層のチタニア・シリカ複合膜、第２層のシリカ膜からなる２層膜を形成した。
該２層膜付けガラスは、第１層膜として屈折率n1が1.79、膜厚d1が77nmのSiO2・TiO2膜、第２層膜として屈折率n2が1.45、膜厚d2が95nmのSiO2膜からなり、可視光線反射率は 0.8％ときわめて低反射性に富んだものであった。
【００６０】
この２層膜付けガラス基板の片面上に、実施例１−１同様に、CVD 法によるITO 膜を形成し、タッチパネル用基板ガラスを完成した。
ところが該ガラスは、可視光線反射率が 8.1％と未成膜のガラス同様に高く、タッチパネル用としては不適当であった。
【００６１】
〔比較例１−５〕
実施例１−１同様のガラス基板を準備した。
実施例１−１同様の２層目のシリカゾル溶液に、ガラス基板を浸漬し、4.0mm/sの速度で引上げて膜付けし、270℃で15分加熱してシリカゲル膜形成後、更に480℃で30分熱処理してシリカ膜を得た。
【００６２】
このシリカ膜付きガラスの片面に、実施例１−１と同様に CVD法で ITO膜を形成した。その結果、ガラス板両面に屈折率1.45、膜厚70nmのシリカ膜を、更に片面に屈折率1.95、膜厚19nmのITO 膜を形成したタッチパネルの基板用ガラスを完成した。
【００６３】
該成膜したタッチパネルの基板用ガラスは、可視光線透過率91.3％、可視光線反射率 8.2％であり、実施例１−１のタッチパネルの基板用ガラスに比べて反射率が約2.5%高く、また、透過光の主波長は570nmと黄色であり、タッチパネル用としては好ましくないものであった。
【００６４】
【実施例２：別の態様について】
〔実施例２−１〕
タッチパネルの基板用ガラスとして、実施例１−１同様の、サイズ 300mm×400mm、厚み 1.1mmのフロート法製板によるところのソーダ石灰系ガラス（屈折率 1.52）を準備し、その両面をセリアで研磨し、水濯ぎし、さらにイソプロピルアルコールを浸した布で払拭した。これを温度25℃、湿度50％に保ったクリーンルーム内において、ゾルゲル−ディッピング法により低反射用第１層、第２層の膜を形成し、CVD 法によりITO 膜を形成した。
【００６５】
第１層用の膜形成原料として、テトラエトキシシランをイソプロピルアルコールで希釈した溶液に、微量の酸触媒と水を加えて撹拌し、別にイソプロピルチタナートをイソプロピルアルコールで希釈した溶液に、微量の酸触媒と水を加えて撹拌し、さらにこれら両溶液を、シリカ：チタニアに換算したモル比が50：50になるように混合し、酸化物換算の溶質濃度が約0.42wt％になるように更にイソプロピルアルコールを加えて調製し、シリカ・チタニアのゾル溶液を得た。この溶液の粘度は約2.5mPa・s であった。
【００６６】
この溶液を入れた槽内に前記ガラス基板を浸漬し、速度約 2.0mm／s で引上げて焼成後の厚みが所望厚みになるようにして、ガラス基板両面に塗布液を膜付けした。更にこれを 270℃で15分間加熱して、シリカ・チタニアゲル膜を形成した。
【００６７】
第２層用の膜形成原料として、テトラエトキシシランをイソプロピルアルコールで希釈した溶液に微量の酸触媒と水を加えて撹拌し、さらに溶質濃度約0.40wt％になるようにイソプロピルアルコールを加えて調製しシリカのゾル溶液を得た。この溶液の粘度は約2.9mPa・s であった。
【００６８】
この溶液を入れた槽内に、前記第１層膜形成ガラス基板を浸漬し、約 3.0mm／s の速度で引上げて焼成後の膜厚が所望厚みになるようにして、第１層膜付ガラス基板両面に塗布液を膜付けした後、約 270℃で15分間加熱してシリカ・チタニアゲル膜上にシリカゲル膜を形成した。
【００６９】
さらに該ガラス基板を 470℃で30分加熱焼成して、ガラスの両面に第１層のシリカ・チタニア膜、第２層のシリカ膜からなる低反射膜を完成した。
この２層膜付けガラス基板の片面上に、インジウム塩、錫塩をエアロゾル化したものを導き、約 500℃で熱分解させ、いわゆるCVD −パイロゾル法によるITO 膜を形成し、タッチパネルの基板用低反射ガラスを完成した。
【００７０】
なお該低反射ガラスは、第１層膜として屈折率n1が1.80、膜厚d1が50nmのSiO2・TiO2膜、第２層膜として屈折率n2が1.45、膜厚d2が85nmのSiO2膜、更に片面の透明導電膜膜として屈折率n3が1.95、膜厚d3が19nmのITO 膜からなる。
【００７１】
該タッチパネルの基板用低反射ガラスは、垂直入射での可視光線透過率94.8％、可視光線反射率 4.5％であり、単にガラス板に直接19nmのITO 膜を成膜した場合に比べ可視光線反射率を約６％低減でき、また可視光線透過率も約６％向上でき、視認性がよくグレアー感が抑えられたものであった。
また透過色調が薄黄色（透過光の主波長が 568nm）で、視感を損なうことがなく、タッチパネルの基板用低反射ガラスとして充分適用できるものであった。
【００７２】
〔実施例２−２〕
実施例２−１同様のフロート法製板のガラス板（但し厚み 1.8mm）を、実施例２−１同様に清浄にし、準備した。
【００７３】
第１層の膜形成原料として、イソプロピルアルコールにジルコニウムテトラエトキシドを溶解して酸触媒、水等を加え調整したものに、同様に調整したシリコンエトキシドのイソプロピルアルコール溶液を加え、金属酸化物のモル比で80：20に混合し、更に溶質濃度を0.30wt％に調整し、ジルコニア・シリカのゾル溶液を得た。この溶液の粘度は約3.0mPa・s であった。
【００７４】
この溶液の入った槽内に前記ガラス基板を浸漬し、約 4.0mm／s の速度で引上げた後、約 300℃で10分間加熱し、ガラス両面に第１層目のジルコニア・シリカ複合ゲル膜を形成した。
【００７５】
次に実施例２−１の２層目に使用したのと同様のシリカゾル溶液中に前記１層を膜付けしたガラス基板を浸漬し、約 2.5mm／s の速度で引上げた後、約 300℃で10分間加熱してジルコニア・シリカ複合ゲル膜上にシリカゲル膜を形成した。
【００７６】
更に該ガラス基板を 470℃で30分加熱焼成して、ガラスの両面に第１層のジルコニア（80mol％）・シリカ（20mol％）複合膜、第２層のシリカ膜からなる低反射膜を完成した。
【００７７】
この２層膜付けガラス基板の片面上に、実施例２−１同様に CVD法によるITO 膜を形成し、タッチパネルの基板用低反射ガラスを完成した。
なお該低反射ガラスは、第１層膜として屈折率n1が1.79、膜厚d1が70nmのZrO2・SiO2膜、第２層膜として屈折率n2が1.45、膜厚d2が75nmのSiO2膜、更に片面の透明導電膜として屈折率n3が1.95、膜厚d3が16nmのITO 膜からなる。
【００７８】
該タッチパネルの基板用低反射ガラスは、垂直入射での可視光線透過率95.7％、可視光線反射率 3.7％であり、単にガラス板に直接16nmのITO 膜を成膜した場合に比べ可視光線反射率を約 6.5％低減でき、また可視光線透過率も約 6.5％向上でき、視認性がよくグレアー感が抑えられたものであった。
また透過色調が薄黄色（透過光の主波長が 567nm）で、視感を損なうことがなく、タッチパネルの基板用低反射ガラスとして充分適応し得るものであった。
【００７９】
〔実施例２−３〕
実施例２−１で調整した１層目チタニア・シリカゾル液に、実施例２−１同様のガラス基板を浸漬し、速度約 2.0mm／s で引上げてガラス基板両面に塗布液を膜付けした。更にこれを 270℃で15分間加熱して、チタニア・シリカゲル膜を形成した。
【００８０】
また、アルミニウム sec-ブトキサイドをイソプロピルアルコールで希釈し、酸触媒、水を加えて調整し、一方、同様にシリコンエトキシドをイソプロピルアルコールで希釈して酸触媒、水を加えて調整した。このアルミニウムゾル溶液とシリカゾル溶液を溶質濃度比（酸化物換算のモル比）で15：85に混合し、更にイソプロピルアルコールを加えて溶質濃度を0.30wt％に調製してアルミナ・シリカのゾル溶液を得た。この溶液の粘度は約2.5mPa・s であり、これを第２層の膜形成原料とした。
【００８１】
この溶液中に前記１層を膜付けしたガラス基板を浸漬し、約 4.8mm／s の速度で引上げた後、約 270℃で15分間加熱して、チタニアゲル膜上にアルミナ・シリカゲル膜を形成した。
【００８２】
更に該ガラス基板を 470℃で30分加熱焼成して、ガラスの両面に第１層のチタニア膜、第２層のアルミナ・シリカ複合膜からなる低反射膜を完成した。
この２層膜付けガラス基板の片面上に、実施例２−１同様に CVD法によるITO 膜を形成し、タッチパネルの基板用低反射ガラスを完成した。
【００８３】
なお該低反射ガラスは、第１層膜として屈折率n1が1.80、膜厚d1が50nmのTiO2・SiO2膜、第２層膜として屈折率n2が1.47、膜厚d2が80nmの Al2O3・SiO2膜、更に片面の透明導電膜として屈折率n3が1.95、膜厚d3が16nmのITO 膜からなる。
【００８４】
該タッチパネルの基板用低反射ガラスは、垂直入射での可視光線透過率94.6％、可視光線反射率 4.8％であり、単にガラス板に直接16nmのITO 膜を成膜した場合に比べ可視光線反射率を約 5.5％低減でき、また可視光線透過率も約 5.5％向上でき、視認性がよくグレアー感が抑えられたものであった。
【００８５】
また透過色調はわずかに黄色をおびているものの（透過光の主波長が 564nm）、視感上疲労感、違和感がなく、タッチパネルの基板用低反射ガラスとして好適であった。
【００８６】
〔比較例２−１〕
実施例２−１同様のガラス基板を、実施例２−１同様の第１層用のチタニア・シリカゾル溶液に浸漬し、 5.0mm／s の速度で引上げ、更に 270℃で15分加熱して第１層のチタニア・シリカゲル膜を形成した。次いでそれを、実施例１同様の第２層用のシリカゾル溶液に浸漬し、 4.0mm／s の速度で引上げ、更に 270℃で15分間加熱して第２層用のチタニアゲル膜を形成し、その後 470℃で30分加熱焼成して、ガラスの両面に第１層のチタニア膜、第２層のシリカ膜からなる２層膜を完成した。
【００８７】
この２層膜付けガラス基板の片面上に、実施例２−１同様にCVD 法によるITO 膜を形成し、タッチパネルの基板用ガラスを完成した。
なお該ガラスは、第１層膜として屈折率n1が1.80、膜厚d1が 100nmのTiO2・SiO2膜、第２層膜として屈折率n2が1.45、膜厚d2が 100nmのSiO2膜、更に片面の透明導電膜として屈折率n3が1.95、膜厚d3が19nmのITO 膜からなる。
【００８８】
該タッチパネルの基板用ガラスは、垂直入射での可視光線透過率 87.4％、可視光線反射率12.0％であり、実施例に比べ透過率が低い一方反射率が高く、タッチパネル用としては適当ではない。
【００８９】
〔比較例２−２〕
実施例２−２同様のガラス基板を、実施例２−２同様の第１層用のジルコニア・シリカゾル溶液に浸漬し、 1.6mm／s の速度で引上げ、更に 300℃で10分加熱して第１層のジルコニア・シリカゲル膜を形成した。次いでそれを、実施例１同様の第２層用のシリカゾル溶液に浸漬し、 1.5mm／s の速度で引上げ、更に 300℃で10分間加熱して第２層用のシリカゲル膜を形成し、その後 470℃で30分加熱して、ガラスの両面に第１層のジルコニア・シリカ膜、第２層のシリカ膜からなる２層膜を完成した。
【００９０】
この２層膜付けガラス基板の片面上に、実施例２−１同様にCVD 法によるITO 膜を形成し、タッチパネルの基板用ガラスを完成した。
なお該ガラスは、第１層膜として屈折率n1が1.79、膜厚d1が30nmのZrO2・SiO2膜、第２層膜として屈折率n2が1.45、膜厚d2が50nmのSiO2膜、更に片面の透明導電膜として屈折率n3が1.95、膜厚d3が19nmのITO 膜からなる。
【００９１】
該タッチパネルの基板用ガラスは、垂直入射での可視光線透過率83.7％、可視光線反射率15.7％であり、ガラス板に直接 ITO膜を成膜したものと殆ど同じ程度で透過率が低い一方反射率が高く、タッチパネル用としては適当ではない。
【００９２】
〔比較例２−３〕
実施例２−１同様のガラス基板を、実施例１同様のチタニア・シリカゾル溶液に浸漬し、 3.9mm／s の速度で引上げた後、約 270℃で15分間加熱し、ガラス両面に第１層目のチタニア・シリカゲル膜を形成した。
【００９３】
次いで実施例２−１同様のシリカゾル溶液に前記第１層膜形成ガラス基板を浸漬し、約 3.9mm／s の速度で引上げた後、約 270℃で15分間加熱してチタニア・シリカゲル膜上にシリカゲル膜を形成した。
【００９４】
更に該ガラス基板を 470℃で30分加熱して、ガラスの両面に第１層のチタニア・シリカ膜、第２層のシリカ膜からなる２層膜を完成した。
該２層膜付けガラス基板は、第１層膜として屈折率n1が1.79、膜厚d1が77nmのSiO2・TiO2膜、第２層膜として屈折率n2が1.45、膜厚d2が95nmのSiO2膜からなり、可視光線反射率は 0.8％ときわめて低反射性に富んだものであった。
【００９５】
この２層膜付けガラス基板の片面上に、実施例２−１同様に、CVD 法によるITO 膜を形成し、タッチパネル用基板ガラスを完成した。
ところが該ガラスは、可視光線反射率が 8.1％と、低反射用膜、 ITO膜を成膜しない素板ガラス同程度に高く、タッチパネル用としては不適当であった。
【００９６】
〔比較例２−４〕
実施例２−１同様のガラス基板を準備した。
実施例２−１同様の２層目のシリカゾル溶液に、ガラス基板を浸漬し、4.0mm/sの速度で引上げて膜付けし、270℃で15分加熱してシリカゲル膜形成後、更に480℃で30分熱処理してシリカ膜を得た。
【００９７】
このシリカ膜付きガラスの片面に、実施例２−１と同様に CVD法で ITO膜を形成した。その結果、ガラス板両面に屈折率1.45、膜厚70nmのシリカ膜を、更に片面に屈折率1.95、膜厚19nmのITO 膜を形成したタッチパネルの基板用ガラスを完成した。
【００９８】
該成膜したタッチパネルの基板用ガラスは、可視光線透過率91.3％、可視光線反射率 8.2％であり、実施例２−１のタッチパネルの基板用ガラスに比べて反射率が約４％高く、タッチパネル用としては好ましくないものであった。
【００９９】
【発明の効果】
以上本発明のタッチパネルの基板用低反射ガラスによれば、容易かつ効率的な手段で、特定屈折率、膜厚の透明酸化物からなる複層膜を形成し、光反射を低減し、グレアー感を抑え、透視性を増大することができるという効果を奏するものである。
【図面の簡単な説明】
【図１】タッチパネルの基板用ガラスにかかり、低反射用２層膜を膜付けしたガラス基板の概略部分側断面図である。
【図２】タッチパネルの基板用ガラスであって、低反射用膜を膜付けしないガラス基板の概略部分側断面図である。
【図３】タッチパネルの基板用ガラスにかかり、低反射用単層膜を膜付けしたガラス基板の概略部分側断面図である。
【図４】タッチパネル全体の概略部分側断面図である。
【符号の説明】
２      透明導電膜（ITO膜）
３      タッチパネルの基板用ガラス
９      第１層の透明酸化物膜
10      第２層の透明酸化物膜
【図１】
0003957824.tif 000002
【図２】
0003957824.tif 000003
【図３】
0003957824.tif 000004
【図４】
0003957824.tif 000005